(57)【特許請求の範囲】
【請求項１】
基材部と、
前記基材部の表面または内部に形成された、正極端子と負極端子とを有する機能素子と、
前記基材部の表面側に形成された再配線層と、
を備え、
前記再配線層は、
前記基材部側から順次配置された第１樹脂絶縁層および第２樹脂絶縁層と、
前記第１樹脂絶縁層と前記第２樹脂絶縁層との界面に配置された配線電極と、を含み、
前記配線電極は、前記正極端子に接続する第１配線電極と、前記負極端子に接続する第２配線電極とを備え、
前記第１配線電極は、
前記第１樹脂絶縁層の表面に配置された密着層と、
前記密着層の表面に配置された金属層と、
を備え、
前記第２配線電極に対向する前記第１配線電極の端部において、前記界面に沿って、前記第１配線電極の前記密着層は、前記第１配線電極の前記金属層よりも第１の所定長さだけ突出しており、
前記金属層は、前記第１樹脂絶縁層の表面に配置された密着層が密着される第１面と、前記第１面に対向する第２面とを有し、
前記配線電極は、前記第２面に密着した密着層を備え、
前記第２面に密着した密着層は、前記第１樹脂絶縁層の表面に配置された密着層と同じ材質であり、
前記第１配線電極の端部において、前記界面に沿って、前記第２面に密着した密着層は、前記金属層よりも第２の所定長さだけ突出しており、
前記第１の所定長さ、または、前記第２の所定長さは、前記金属層の厚み以上である、
薄膜デバイス。
【請求項２】
前記金属層の厚みは、前記密着層の厚みよりも大きい、
請求項１に記載の薄膜デバイス。
【請求項３】
前記金属層は、銅もしくは銅を主成分とする合金であり、
前記密着層は、チタンまたはチタンを主成分とする材質である、
請求項１または請求項２に記載の薄膜デバイス。
【請求項４】
基材部と、前記基材部の表面側に形成され、密着層と金属層とを有する配線電極を含む再配線層と、を備えた薄膜デバイスの製造方法であって、
前記再配線層における下地の樹脂絶縁層の表面に前記密着層を形成する工程と、
前記密着層の表面に前記金属層を形成する工程と、
前記金属層の表面にレジスト膜を形成する工程と、
前記レジスト膜のレジストパターンと、前記金属層を融解し、前記密着層を融解しない第１の選択性のエッチング液と、を用いて、前記金属層を選択エッチングする工程と、
前記レジスト膜のレジストパターンと、前記密着層を融解し、前記金属層を融解しない第２の選択性のエッチング液と、を用いて、前記密着層を選択エッチングする工程と、
前記レジスト膜のレジストパターンと、前記第１の選択性のエッチング液と、を用いて、前記金属層を追加エッチングすることで、前記密着層の端部を前記金属層よりも前記樹脂絶縁層の界面に沿って突出させる工程と、
前記レジスト膜を剥離する工程と、
を有する、薄膜デバイスの製造方法。
【発明の詳細な説明】
【技術分野】
【０００１】
本発明は、再配線層を備える薄膜デバイスに関する。
【背景技術】
【０００２】
従来、各種の薄膜デバイスが提案されている。例えば、特許文献１、２の薄膜デバイスでは、基材部内に形成された抵抗、キャパシタ等の機能素子部を備える。【０００３】
再配線層は、基材部の表面側に形成されている。再配線層の配線電極には、銅等の金属が用いられている。配線電極は、外部接続用端子として機能する部分を除き、一般的に保護用の樹脂絶縁層で覆われている。
【先行技術文献】
【特許文献】
【０００４】
【特許文献１】国際公開第２０１６／１８１７１０号明細書
【特許文献２】国際公開第２０１６／１３６５６４号明細書
【発明の概要】
【発明が解決しようとする課題】
【０００５】
しかしながら、特許文献１、２に記載の薄膜デバイスの構造では、保護用の樹脂絶縁層を備えていても、正極側の配線電極と負極側の配線電極との間に電圧が印加された状態において、水分によって、マイグレーションが発生し、配線電極を形成する金属を含むデンドライト（樹枝状結晶）が形成されてしまうことがある。【０００６】
デンドライト（樹枝状結晶）が形成されると、正極側の配線電極と負極側の配線電極との間の絶縁耐圧が低下して、薄膜デバイスの機能の低下、信頼性の低下を引き起こしてしまう。【０００７】
したがって、本発明の目的は、再配線層の配線電極から発生するマイグレーションを抑制する薄膜デバイスを提供することにある。
【課題を解決するための手段】
【０００８】
この発明の薄膜デバイスは、基材部と、基材部の表面側に形成された再配線層と、を備える。再配線層は、基材部側から順次配置された第１樹脂絶縁層および第２樹脂絶縁層と、配線電極と、を含む。配線電極は、第１樹脂絶縁層と第２樹脂絶縁層との界面に配置されている。配線電極は、少なくとも第１配線電極を備える。第１配線電極は、第１樹脂絶縁層の表面に配置された密着層と、密着層の表面に配置された金属層と、を備える。第１配線電極の端部において、界面に沿って、密着層は、金属層よりも第１の所定長さだけ突出している。【０００９】
この構成では、金属層の裏面の全面は密着層のみに当接し、金属層が界面に接していない。これにより、金属層と界面との間に隙間が生じることなく、水分が浸入したり、水蒸気が隙間で毛細管現象により水分になることが抑制され、マイグレーションの発生が抑制される。【００１０】
また、この発明の薄膜デバイスでは、次の構成であることが好ましい。基材部の表面または内部には、正極端子と負極端子とを有する機能素子が備えられている。配線電極は、正極端子に接続する第１配線電極と、負極端子に接続する第２配線電極とを、備える。第２配線電極に対向する第１配線電極の端部において、界面に沿って、第１配線電極の密着層は、第１配線電極の金属層よりも第１の所定長さだけ突出している。【００１１】
この構成では、正極側の金属層における負極に対向する端部、すなわちマイグレーションが発生し易い箇所において、金属膜の裏面の全面は密着層のみに当接し、金属層が界面に接していない。これにより、マイグレーションが発生する正極側において、金属層と界面との間に水分が浸入することが抑制される。【００１２】
また、この発明の薄膜デバイスでは、金属層の厚みは、密着層の厚みよりも大きいことが好ましい。【００１３】
これにより、配線電極が保護用の樹脂絶縁層に覆われる場合に、金属層の端部に保護用の樹脂絶縁層が密着して緻密になる。これにより、マイグレーションの発生が更に抑制される。【００１４】
また、この発明の薄膜デバイスでは、金属層は銅もしくは銅を主成分とする合金であり、密着層は、チタンまたはチタンを主成分とする材質であることが好ましい。【００１５】
この構成では、金属層と密着層とを、再配線層の配線電極を形成する入手が容易な材質で実現しながら、上述のマイグレーションの発生が抑制される。【００１６】
また、この発明の薄膜デバイスでは、次の構成であってもよい。金属層は、第１樹脂絶縁層の表面に配置された密着層が密着される第１面と、第１面に対向する第２面とを有する。配線電極は、第２面に密着した密着層を備える。第２面に密着した密着層は、第１樹脂絶縁層の表面に配置された密着層と同じ材質である。第１配線電極の端部において、界面に沿って、第２面に密着した密着層は、金属層よりも第２の所定長さだけ突出している。【００１７】
この構成では、第１配線電極を覆う保護用の樹脂絶縁層と配線電極との密着性が向上する。【００１８】
また、この発明の薄膜デバイスでは、第１の所定長さ、または、第２の所定長さは、金属層の厚み以上であることが好ましい。【００１９】
この構成では、ウエットエッチング等を用いる製造方法を適用した場合に、金属層と密着層との段差が確実に形成される。【００２０】
また、この発明は、密着層と金属層とを有する配線電極を含む再配線層を備えた薄膜デバイスの製造方法であり、次の各工程を実行する。薄膜デバイスの製造方法は、再配線層における下地の樹脂絶縁層の表面に密着層を形成する工程と、密着層の表面に金属層を形成する工程と、金属層の表面にレジスト膜を形成する工程と、を実行する。この薄膜デバイスの製造方法は、１つのレジスト膜のレジストパターンを用いて、金属層を選択エッチングする工程と、前記密着層を選択エッチングする工程と、金属層を追加エッチングする工程とを実行する。また、この薄膜デバイスの製造方法は、レジスト膜を剥離する工程を実行する。【００２１】
この製造方法を用いることによって、上述の構成を備える薄膜デバイスを、簡素なフローで製造できる。
【発明の効果】
【００２２】
この発明によれば、再配線層の配線電極から発生するマイグレーションを抑制できる。
【図面の簡単な説明】
【００２３】
【図１】本発明の第１の実施形態に係る薄膜デバイスの構造を示す側面断面図である。
【図２】本発明の第１の実施形態に係る薄膜デバイスの再配線層の構成を示す拡大した部分側面断面図である。
【図３】本発明の第１の実施形態に係る薄膜デバイスの再配線層の構成を示す拡大した平面図である。
【図４】本発明の第１の実施形態に係る薄膜デバイスの再配線層の配線電極の製造方法を示すフローチャートである。
【図５】（Ａ）−（Ｆ）は、図４に示すそれぞれの工程での再配線層部分の形状を模式的に示す部分側面断面図である。
【図６】本発明の第２の実施形態に係る薄膜デバイスの構造を示す側面断面図である。
【図７】本発明の第２の実施形態に係る薄膜デバイスの再配線層の構成を示す拡大した部分側面断面図である。
【図８】本発明の第２の実施形態に係る薄膜デバイスの再配線層の配線電極の製造方法を示すフローチャートである。
【図９】（Ａ）−（Ｇ）は、図８に示すそれぞれの工程での再配線層部分の形状を模式的に示す部分側面断面図である。
【図１０】本発明の第３の実施形態に係る薄膜デバイスの再配線層の配線電極の構造を示す拡大平面図である。
【発明を実施するための形態】
【００２４】
本発明の第１の実施形態に係る薄膜デバイスについて、図を参照して説明する。図１は、本発明の第１の実施形態に係る薄膜デバイスの構造を示す側面断面図である。図２は、本発明の第１の実施形態に係る薄膜デバイスの再配線層の構成を示す拡大した部分側面断面図である。図３は、本発明の第１の実施形態に係る薄膜デバイスの再配線層の構成を示す拡大した平面図である。
【００２５】
図１に示すように、薄膜デバイス１０は、ベース基板２０、キャパシタ層３０、絶縁体層４１、４２、基材入出力電極５１、５２、金属層６１、６２、樹脂絶縁層５３、樹脂絶縁層７１、端子電極８１、８２、および、密着層９１、９２を備える。
【００２６】
薄膜デバイス１０はいわゆる薄膜キャパシタのデバイスであって、ベース基板２０の上に薄膜プロセスによって、キャパシタ層、および、上述の各構成要素を形成したものである。キャパシタが本発明の「機能素子」に対応する。
【００２７】
ベース基板２０は、半導体基板または絶縁性基板である。ベース基板２０は、平面視して矩形である。キャパシタ層３０は、ベース基板２０の表面に形成されている。キャパシタ層３０は、複数の第１キャパシタ電極３１、複数の第２キャパシタ電極３２、複数の誘電体層３３を備える。より具体的には、キャパシタ層３０は、次の構成からなる。ベース基板２０の表面には、キャパシタ用の密着層として機能する誘電体層３３が形成されている。このキャパシタ用の密着層の表面には、第１キャパシタ電極３１、誘電体層３３、および、第２キャパシタ電極３２が順に形成されている。第１キャパシタ電極３１と第２キャパシタ電極３２とは、誘電体層３３を挟んで対向している。第２キャパシタ電極３２の表面には、さらに、誘電体層３３が形成されている。以下、この層構造が繰り返されることによって、積層方向に並ぶ複数の第１キャパシタ電極３１と複数の第２キャパシタ電極３２とがそれぞれに誘電体層３３を挟んで対向する。
【００２８】
複数の第１キャパシタ電極３１は、正極側の電極であり、複数の第２キャパシタ電極３２は、負極側の電極である。
【００２９】
絶縁体層４１は、ベース基板２０の表面側の略全面を覆う形状である。この際、絶縁体層４１は、キャパシタ層３０の表面および側面を覆っている。絶縁体層４１は、耐湿性保護膜として機能する。これにより、キャパシタ層３０は、絶縁体層４１とベース基板２０とによって全面が覆われ、湿度等の外部環境から保護される。絶縁体層４２は、絶縁体層４１の表面（ベース基板２０に当接する側の面と反対側の面）に形成されている。
【００３０】
絶縁体層４１および絶縁体層４２には、厚み方向に延びる複数のコンタクトホール５０１、５０２が形成されている。複数のコンタクトホール５０１の一方端は、複数の第１キャパシタ電極３１のいずれかに接続されており、複数のコンタクトホール５０１の他方端は、絶縁体層４２の表面に露出している。複数のコンタクトホール５０２の一方端は、複数の第２キャパシタ電極３２のいずれかに接続されており、複数のコンタクトホール５０２の他方端は、絶縁体層４２の表面に露出している。
【００３１】
基材入出力電極５１、５２は、平膜状であって、絶縁体層４２の表面に形成されている。基材入出力電極５１、５２は、図示を省略しているが、それぞれ複数である。基材入出力電極５１は、複数のコンタクトホール５０１を介して、第１キャパシタ電極３１に接続されている。基材入出力電極５１が薄膜デバイス１０の正極端子に対応する。基材入出力電極５２は、複数のコンタクトホール５０２を介して、第２キャパシタ電極３２に接続されている。基材入出力電極５２が薄膜デバイス１０の負極端子に対応する。
【００３２】
これらベース基板２０、キャパシタ層３０、絶縁体層４１、４２、基材入出力電極５１、５２、および、複数のコンタクトホール５０１、５０２によって、本発明の「基材部」が構成されている。なお、機能素子は、キャパシタに限るものではなく、正極端子と負極端子とを有する素子であればよい。また、機能素子は、基材部の表面または内部に形成されていればよい。
【００３３】
樹脂絶縁層５３は、表面部５３０と側面部５３１とからなる。樹脂絶縁層５３は、例えばＰＢＯからなる。表面部５３０は、絶縁体層４２の表面に形成されており、側面部５３１は、絶縁体層４２の側面、および、絶縁体層４１の側面に形成されている。この際、樹脂絶縁層５３の表面部５３０は、基材入出力電極５１、５２を覆っている。この樹脂絶縁層５３の表面部５３０は、本発明の「第１樹脂絶縁層」に対応する。
【００３４】
密着層９１、９２は、樹脂絶縁層５３の表面５４に形成されている。密着層９１と密着層９２とは、離間して形成されている。密着層９１、９２は、チタンまたはチタンをとする材質からなる。密着層９１は、樹脂絶縁層５３に形成されたコンタクトホール６０１を介して、基材入出力電極５１に接続されている。密着層９２は、樹脂絶縁層５３に形成されたコンタクトホール６０２を介して、基材入出力電極５２に接続されている。
【００３５】
金属層６１は、密着層９１の表面に形成されている。金属層６２は、密着層９２の表面に形成されている。金属層６１、６２は、銅または銅を主成分とする合金からなる。金属層６１と密着層９１とによって、本発明の「第１配線電極」が構成され、金属層６２と密着層９２とによって、本発明の「第２配線電極」が構成される。
【００３６】
端子電極８１は、金属層６１の表面に形成されており、端子電極８２は、金属層６２の表面に形成されている。
【００３７】
樹脂絶縁層７１は、金属層６１、６２、および、密着層９１、９２の外面を覆うように形成されている。したがって、金属層６１と密着層９１とを有する第１配線電極と、金属層６２と密着層９２とを有する第２配線電極とは、樹脂絶縁層５３の表面部５３０と樹脂絶縁層７１との界面に形成されている。樹脂絶縁層７１は、例えば、エポキシ系樹脂の材質からなる。すなわち、樹脂絶縁層７１は、樹脂絶縁層５３と異なる材質からなる。
【００３８】
このような構成によって、樹脂絶縁層５３の表面部５３０、金属層６１および密着層９１からなる第１配線電極、金属層６２および密着層９２からなる第２配線電極、樹脂絶縁層７１、および、コンタクトホール６０１、６０２を構成要素とする再配線層が形成される。したがって、樹脂絶縁層５３の表面部５３０が本発明の「第１樹脂絶縁層」に対応し、樹脂絶縁層７１が本発明の「第２樹脂絶縁層」に対応する。
【００３９】
なお、樹脂絶縁層７１は、端子電極８１、８２の側面を覆い、表面を露出するように形成されている。端子電極８１の表面には、半田バンプ８１Ａが形成されており、端子電極８２の表面には半田バンプ８２Ａが形成される。
【００４０】
このような構成において、薄膜デバイス１０は、次の構成を再配線層に備える。
【００４１】
図１、図２、図３に示すように、薄膜デバイス１０を平面視して、密着層９１の端部９１１は、金属層６１の端部６１１よりも外側にある。言い換えれば、密着層９１の端部９１１は、樹脂絶縁層５３の表面部５３０と樹脂絶縁層７１と界面（樹脂絶縁層５３の表面５４）に沿って、金属層６１の端部６１１よりも突出している。
【００４２】
この構成によって、金属層６１の裏面の全面が密着層９１のみに当接し、金属層６１は、樹脂絶縁層５３の表面部５３０と樹脂絶縁層７１と界面に接触しない。
【００４３】
従来の構成では、製造の仕様（ウエットエッチングの条件）等によって、密着層の端部が金属層の端部よりも内側になってしまうことがある。この場合、樹脂絶縁層７１は、金属層と樹脂絶縁層５３の表面部５３０の表面５４との間に入り込みにくくなる。これにより、この金属層と樹脂絶縁層５３の表面部５３０の表面５４と間に水分が入り込み易くなり、マイグレーションが発生し易くなってしまう。
【００４４】
しかしながら、本実施形態の薄膜デバイス１０の構成を備えることによって、従来構成のような水分が入り混み易い箇所は無くなり、マイグレーションの発生を抑制できる。
【００４５】
なお、界面に沿った密着層９１の端部９１１と金属層６１の端部６１１との距離ＬＬ、すなわち、金属層６１に対する密着層９１の突出量は、「０」よりも大きければよい。すなわち、密着層９１の端部９１１は、金属層６１の端部６１１に対して少なくとも突出する位置にあればよい。ただし、距離ＬＬ（突出量）は、金属層６１の厚みＤ６１以上に設定することが好ましい。このような設定とすることで、製造工程のバラツキ等が生じても、密着層９１を金属層６１の端部６１１に対して、確実に突出させることができる。この距離ＬＬが、本発明の「第１の所定長さ」に対応する。
【００４６】
また、金属層６１の厚みＤ６１は、密着層９１の厚みＤ９１よりも厚い（Ｄ６１＞Ｄ９１）方が好ましい。具体的な一例としては、金属層６１の厚みＤ６１は略１０００ｎｍであり、密着層９１の厚みＤ９１は略１００ｎｍである。これにより、樹脂絶縁層７１と金属層６１の端部６１１との当接面積が大きくなる。したがって、樹脂絶縁層７１と金属層６１の端部６１１と接合強度が向上し、端部６１１での樹脂絶縁層７１が緻密になり、マイグレーションの発生をさらに確実に抑制できる。
【００４７】
また、密着層９１の厚みＤ９１が薄くても、密着層９１が金属層６１の端部６１１から突出しているので、樹脂絶縁層７１と密着層９１の端部９１１との接合強度が向上し、端部９１１での樹脂絶縁層７１が緻密になり、マイグレーションの発生、進行をさらに確実に抑制できる。
【００４８】
なお、金属層６１の厚みＤ６１が密着層９１の厚みＤ９１よりも厚いことによって、配線電極としての抵抗を低くでき、薄膜デバイス１０としての電気特性が向上する。
【００４９】
また、図１、図２、図３に示すように、薄膜デバイス１０を平面視して、密着層９２の端部９２１は、金属層６２の端部６２１よりも外側にある。言い換えれば、密着層９２の端部９２１は、樹脂絶縁層５３の表面部５３０と樹脂絶縁層７１と界面（樹脂絶縁層５３の表面５４）に沿って、金属層６２の端部６２１よりも突出している。金属層６２に対する密着層９２の突出量は、金属層６１に対する密着層９１の突出量と略同じである。なお、密着層９２の端部９２１は、金属層６２の端部６２１に対して面一または内側にあってもよい。ただし、金属層６２に対する密着層９２の突出量と金属層６１に対する密着層９１の突出量とを略同じにすることで、金属層６２に対する密着層９２の突出構造と、金属層６１に対する密着層９１の突出構造とを単一の製造工程で形成できる。
【００５０】
このような構成からなる薄膜デバイス１０は、次に示す工程によって製造される。
【００５１】
図４は、本発明の第１の実施形態に係る薄膜デバイスの再配線層の配線電極の製造方法を示すフローチャートである。図５（Ａ）−図５（Ｆ）は、図４に示すそれぞれの工程での再配線層部分の形状を模式的に示す部分側面断面図である。以下では、図４のステップにしたがって、図５（Ａ）−図５（Ｆ）を参照して説明する。
【００５２】
図５（Ａ）に示すように、再配線層における下地となる樹脂絶縁層５３の表面に、密着層９００を形成する（Ｓ１０１）。密着層９００は、チタンまたはチタンを主成分とする材質からなり、例えば、１００ｎｍの厚みで形成されている。さらに、図５（Ａ）に示すように、密着層９００の表面に金属層６００を形成する（Ｓ１０２）。金属層６００は、銅からなり、例えば、１０００ｎｍの厚みで形成されている。なお、密着層は、必ずしもチタンまたはチタンを主成分とする材質からなる必要はなく、クロムまたはクロムを主成分とする材料からなっていてもよい。
【００５３】
次に、図５（Ｂ）に示すように、金属層６００の表面にレジスト膜Ｒｅを形成する（Ｓ１０３）。この際、レジスト膜Ｒｅには、後述の金属層６１、６２を分離し、密着層９１、９２を分離する部分にレジスト非形成部ＲｅＨが設けられている。
【００５４】
次に、金属層６００を溶解し、密着層９００を溶解しない第１の選択性のエッチング液を用いて、金属層６００の選択エッチングを行う（Ｓ１０４）。これにより、図５（Ｃ）に示すように、互いに分離された金属層６１と金属層６２とが形成される。
【００５５】
次に、密着層９００を溶解し、金属層６００を溶解しない第２の選択性のエッチング液を用いて、密着層９００の選択エッチングを行う（Ｓ１０５）。これにより、図５（Ｄ）に示すように、互いに分離された密着層９１と密着層９２とが形成される。この工程では、単一のレジストパターンを用いて、密着層９１と密着層９２とを確実に分離することを主たる目的とするため、密着層９１の端部は、金属層６１の端部よりも内側になる。すなわち、この状態では、金属層６１の端部が密着層９１の端部よりも界面（樹脂絶縁層５３の表面）に沿って突出している。同様に、金属層６２の端部が密着層９２の端部よりも界面（樹脂絶縁層５３の表面）に沿って突出している。
【００５６】
次に、金属層６１、６２を溶解し、密着層９１、９２を溶解しない第１の選択性のエッチング液を用いて、金属層６１、６２の追加エッチングを行う（Ｓ１０６）。これにより、図５（Ｅ）に示すように、密着層９１の端部が金属層６１の端部よりも界面（樹脂絶縁層５３の表面）に沿って突出している。同様に、密着層９２の端部が金属層６２の端部よりも界面（樹脂絶縁層５３の表面）に沿って突出している。この突出量は、エッチング液の濃度、エッチング時間等によって制御可能であり、突出量が金属層６１、６２の厚み以上になるように設定されている。一方で、この突出量は、金属層６１、６２の厚みの３倍以下であることが好ましい。このように突出量の上限値を規定することによって、後に、樹脂絶縁層７１を形成するエポキシ系樹脂が、金属層６１、６２の端部まで十分に流れ込み、金属層６１、６２の端部（端面）と確実に接合する。また、この端部付近における樹脂絶縁層７１の密度の低下を抑制できる。
【００５７】
次に、図５（Ｆ）に示すように、レジスト膜Ｒｅを剥離する（Ｓ１０７）。
【００５８】
このように、本実施形態の製造方法を用いることによって、密着層９１の端部が金属層６１の端部よりも界面（樹脂絶縁層５３の表面）に沿って突出し、密着層９２の端部が金属層６２の端部よりも界面（樹脂絶縁層５３の表面）に沿って突出する構造を、金属層用と密着層用とでレジストパターンを変えることなく、実現できる。
【００５９】
次に、本発明の第２の実施形態に係る薄膜デバイスおよび薄膜デバイスの製造方法について、図を参照して説明する。
【００６０】
図６は、本発明の第２の実施形態に係る薄膜デバイスの構造を示す側面断面図である。図７は、本発明の第２の実施形態に係る薄膜デバイスの再配線層の構成を示す拡大した部分側面断面図である。
【００６１】
第２の実施形態に係る薄膜デバイス１０Ａは、第１の実施形態に係る薄膜デバイス１０に対して、外部端子側の密着層９３、９４を追加した点で異なる。薄膜デバイス１０Ａの他の構成は、薄膜デバイス１０と同様であり、同様の箇所の説明は省略する。
【００６２】
図６、図７に示すように、薄膜デバイス１０Ａは、密着層９３、９４を備える。密着層９３、９４は、密着層９１、９２と同じ材質からなる。
【００６３】
密着層９３は、金属層６１の表面（本発明の「第２面」）側、すなわち、金属層６１における密着層９１との当接面（本発明の「第１面」）と反対側の面に形成されている。密着層９３の厚みＤ９３は、密着層９１の厚みＤ９１と略同じである。密着層９３の端部９３１は、密着層９１の端部９１１と同様に、界面に沿って、金属層６１の端部６１１よりも突出している。この突出量が、本発明の「第２の所定長さ」に対応する。
【００６４】
密着層９４は、金属層６２の表面側、すなわち、金属層６２における密着層９２との当接面と反対側の面に形成されている。密着層９４の厚みは、密着層９３と略同じである。密着層９４の端部９４１は、密着層９２の端部９２１と同様に、界面に沿って、金属層６２の端部６２１よりも突出している。
【００６５】
このような構成であっても、第１の実施形態と同様の作用効果を得ることができる。また、この構成では、金属層６１、６２の表面側における樹脂絶縁層７１との異材料間での接合の密着性が向上し、薄膜デバイス１０Ａの信頼性がさらに向上する。
【００６６】
なお、この構成では、金属層６１の端部６１１が密着層９１と密着層９３とに挟まれて凹んだ位置に配置されるが、金属層６１の厚みＤ６１が密着層９１、９３の厚みよりも十分に厚く、密着層９１と密着層９３との間に樹脂が流れ込み易い。したがって、このような密着層９１、９３で金属層６１を挟みこむ構造であっても、金属層６１の端部（端面）と樹脂絶縁層７１とを確実に接合でき、この端部付近における樹脂絶縁層７１の密度の低下を抑制できる。なお、説明は、省略するが、金属層６２、密着層９２、９４側の構造においても、金属層６１、密着層９１、９３と同様の構造となり、同様の作用効果が得られる。
【００６７】
このような構成からなる薄膜デバイス１０Ａは、次に示す工程によって製造される。
【００６８】
図８は、本発明の第２の実施形態に係る薄膜デバイスの再配線層の配線電極の製造方法を示すフローチャートである。図９（Ａ）−図９（Ｇ）は、図８に示すそれぞれの工程での再配線層部分の形状を模式的に示す部分側面断面図である。以下では、図８のステップにしたがって、図９（Ａ）−図９（Ｇ）を参照して説明する。
【００６９】
図９（Ａ）に示すように、再配線層における下地となる樹脂絶縁層５３の表面に、密着層９００を形成する（Ｓ２０１）。密着層９００Ｄは、チタンまたはチタンを主成分とする材質からなり、例えば、１００ｎｍの厚みで形成されている。さらに、図９（Ａ）に示すように、密着層９００の表面に金属層６００を形成する（Ｓ２０２）。金属層６００は、銅からなり、例えば、１０００ｎｍの厚みで形成されている。さらに、図９（Ａ）に示すように、金属層６００の表面に外部端子側の密着層９００Ｕを形成する（Ｓ２０３）。密着層９００Ｕは、チタンまたはチタンを主成分とする材質からなり、例えば、１００ｎｍの厚みで形成されている。
【００７０】
次に、図９（Ｂ）に示すように、密着層９００Ｕの表面にレジスト膜Ｒｅを形成する（Ｓ２０４）。この際、レジスト膜Ｒｅには、後述の金属層６１、６２を分離し、密着層９１、９２を分離し、密着層９３、９４を分離する部分にレジスト非形成部ＲｅＨが設けられている。
【００７１】
次に、密着層９００Ｕを溶解し、金属層６００を溶解しない第２の選択性のエッチング液を用いて、密着層９００Ｕの選択エッチングを行う（Ｓ２０５）。これにより、図９（Ｃ）に示すように、互いに分離された密着層９３と密着層９４とが形成される。
【００７２】
次に、金属層６００を溶解し、密着層９００を溶解しない第１の選択性のエッチング液を用いて、金属層６００の選択エッチングを行う（Ｓ２０６）。これにより、図９（Ｄ）に示すように、互いに分離された金属層６１と金属層６２とが形成される。
【００７３】
次に、密着層９００を溶解し、金属層６００を溶解しない第２の選択性のエッチング液を用いて、外部端側の密着層９３、９４および密着層９００の選択エッチングを行う（Ｓ２０７）。これにより、図９（Ｅ）に示すように、互いに分離された密着層９１と密着層９２とが形成される。この工程では、密着層９１、９３の端部は、金属層６１の端部よりも内側になる。すなわち、この状態では、金属層６１の端部が密着層９１、９３の端部よりも界面（樹脂絶縁層５３の表面）に沿って突出している。同様に、金属層６２の端部が密着層９２、９４の端部よりも界面（樹脂絶縁層５３の表面）に沿って突出している。
【００７４】
次に、金属層６１、６２を溶解し、密着層９１、９２、９３、９４を溶解しない第１の選択性のエッチング液を用いて、金属層６１、６２の追加エッチングを行う（Ｓ２０８）。これにより、図９（Ｆ）に示すように、密着層９１、９３の端部が金属層６１の端部よりも界面（樹脂絶縁層５３の表面）に沿って突出している。同様に、密着層９２、９４の端部が金属層６２の端部よりも界面（樹脂絶縁層５３の表面）に沿って突出している。
【００７５】
次に、図９（Ｇ）に示すように、レジスト膜Ｒｅを剥離する（Ｓ２０９）。
【００７６】
このように、本実施形態の製造方法を用いることによって、密着層９１、９３の端部が金属層６１の端部よりも界面（樹脂絶縁層５３の表面）に沿って突出し、密着層９２、９４の端部が金属層６２の端部よりも界面（樹脂絶縁層５３の表面）に沿って突出する構造を、金属層用と密着層用とでレジストパターンを変えることなく、実現できる。
【００７７】
次に、本発明の第３の実施形態に係る薄膜デバイスについて、図を参照して説明する。図１０は、本発明の第３の実施形態に係る薄膜デバイスの再配線層の配線電極の構造を示す拡大平面図である。
【００７８】
第３の実施形態に係る薄膜デバイス１０Ｂは、第１の実施形態に係る薄膜デバイス１０に対して、密着層９１、９２の構造において異なる。薄膜デバイス１０Ｂの他の構成は、薄膜デバイス１０と同様であり、同様の箇所の説明は省略する。
【００７９】
図１０に示すように、密着層９１は、金属層６２および密着層９２に対向する側の端部９１１のみが金属層６１の端部６１１よりも突出している。
【００８０】
マイグレーションは、正極側である金属層６１と負極側である金属層６２との間で発生し、デンドライト（樹枝状結晶）は、正極側である金属層６１を起点として負極側である金属層６２に延びる。
【００８１】
したがって、このような構成であっても、マイグレーションの発生を抑制できる。また、金属層６１の面積を大きくできるので、金属層６１および密着層９１からなる配線電極の抵抗を低下させることができる。
【００８２】
なお、図１０に示すように、負極側である金属層６２と密着層９２とでは、端部が面一であってもよく、密着層９２の端部が金属層６２の端部よりも必ずしも突出していなくても、上述の作用効果が得られる。
【００８３】
上述の説明では、薄膜デバイスの機能素子としてキャパシタを用いる態様を示したが、ＥＳＤ保護素子、可変キャパシタ素子等の正極端子と負極端子を備える機能素子に対する再配線層にも、上述の構成を適用することができる。
【符号の説明】
【００８４】
１０、１０Ａ、１０Ｂ：薄膜デバイス
２０：ベース基板
３０：キャパシタ層
３１：第１キャパシタ電極
３２：第２キャパシタ電極
３３：誘電体層
４１、４２：絶縁体層
５１、５２：基材入出力電極
５３：樹脂絶縁層
５４：表面
６１、６２：金属層
７１：樹脂絶縁層
８１、８２：端子電極
８１Ａ、８２Ａ：半田バンプ
９１、９２、９３、９４：密着層
５０１、５０２：コンタクトホール
５３０：表面部
５３１：側面部
６００：金属層
６０１、６０２：コンタクトホール
６１１、６２１：端部
９００、９００Ｄ、９００Ｕ：密着層
９１１、９２１、９３１、９４１：端部
Ｒｅ：レジスト膜
ＲｅＨ：レジスト非形成部
【図１】
0006562161.tif 000002
【図２】
0006562161.tif 000003
【図３】
0006562161.tif 000004
【図４】
0006562161.tif 000005
【図５】
0006562161.tif 000006
【図６】
0006562161.tif 000007
【図７】
0006562161.tif 000008
【図８】
0006562161.tif 000009
【図９】
0006562161.tif 000010
【図１０】
0006562161.tif 000011